(57)【要約】      （修正有）【課題】厚さが薄く広い波長範囲で目的とする位相遅延特性を示すことができる光学フィルム、円偏光板及び反射型ＬＣＤ、半透過反射型ＬＣＤまたはＯＬＥＤなどのディスプレイ装置の提供。【解決手段】光学異方性高分子層１０１及び高分子層１０１上に存在し、前記高分子層の光軸と垂直を成すかまたは６１.５度を成す方向で光軸を有する液晶層１０２を含む光学フィルム１００。さらに光学フィルム１００が１/４波長位相遅延特性を有する。【選択図】図１
2015092273.tif 000002
【特許請求の範囲】
【請求項１】
光学異方性高分子層; 及び前記高分子層上に存在し、前記高分子層の光軸と垂直を成すかまたは６１.５度を成す方向で光軸を有する液晶層を含むことを特徴とする光学フィルム。
【請求項２】
１/４波長の位相遅延特性を有することを特徴とする請求項１に記載の光学フィルム。
【請求項３】
５５０ｎｍ波長の光に対する面相位相差が１１０ｎｍ〜２２０ｎｍであり、Ｒ(６５０)/Ｒ(５５０)がＲ(４５０)/Ｒ(５５０)より大きい値を示すことを特徴とする請求項１または２に記載の光学フィルム。
【請求項４】
Ｒ(４５０)/Ｒ(５５０)が０.８１〜０.９９であり、Ｒ(６５０)/Ｒ(５５０)が１.０１〜１.１９であることを特徴とする請求項３に記載の光学フィルム。
【請求項５】
前記高分子層は５５０ｎｍ波長の光に対する面内位相差が２００ｎｍ〜２９０ｎｍであり、Ｒ(４５０)/Ｒ(５５０)及びＲ(６５０)/Ｒ(５５０)の差の絶対値が５以内であることを特徴とする請求項１または２に記載の光学フィルム。
【請求項６】
前記高分子層は、Ｒ(４５０)/Ｒ(５５０)が０.９５〜１.０５であり、Ｒ(６５０)/Ｒ(５５０)が０.９５〜１.０５であることを特徴とする請求項５に記載の光学フィルム。
【請求項７】
前記高分子層は、ポリオレフィンフィルム、環状オレフィンポリマーフィルム、ポリ塩化ビニールフィルム、ポリアクリロニトリルフィルム、ポリスルホンフィルム、ポリアクリレートフィルム、ポリビニールアルコールフィルムまたはセルロースエステル系ポリマーフィルムを含むか、前記ポリマーを形成する単量体のうち２種以上の単量体の共重合体フィルムを含むことを特徴とする請求項１から６のいずれか一項に記載の光学フィルム。
【請求項８】
前記高分子層は、光軸が前記高分子層の縦方向または横方向と４５度または６７.５度を成すか、または４５〜６７.５度の範囲のうちいずれか一つの角度を有するように形成されていることを特徴とする請求項１から７のいずれか一項に記載の光学フィルム。
【請求項９】
前記液晶層は、５５０ｎｍ波長の光に対する面内位相差が９５ｎｍ〜１４５ｎｍであり、Ｒ(４５０)/Ｒ(５５０)がＲ(６５０)/Ｒ(５５０)より大きい値を有することを特徴とする請求項１から８のいずれか一項に記載の光学フィルム。
【請求項１０】
前記液晶層は、Ｒ(４５０)/Ｒ(５５０)が１.０１〜１.１９であり、Ｒ(６５０)/Ｒ(５５０)が０.８１〜０.９９であることを特徴とする請求項９に記載の光学フィルム。
【請求項１１】
前記液晶層は、面内遅相軸方向の屈折率と面内進相軸方向の屈折率の差が０.０５〜０.２であり、厚さが０.５μｍ〜２.０μｍであることを特徴とする請求項１から１０のいずれか一項に記載の光学フィルム。
【請求項１２】
光学異方性高分子層を前記高分子層の光軸と４５度または６７.５度を成すかまたは４５度〜６７.５度の範囲のうちいずれか一つの角度を成す方向に移送しながら、前記高分子層上に前記高分子層の光軸と垂直を成すかまたは６１.５度を成す方向に光軸を有するように液晶層を形成することを特徴とする光学フィルムの製造方法。
【請求項１３】
線偏光子; 及び前記線偏光子の一面に存在する請求項１から１１のいずれか一項に記載の光学フィルムを含むことを特徴とする円偏光板。
【請求項１４】
前記線偏光子の光吸収軸と前記光学フィルムの前記高分子層の光軸は、４５度または６７.５度を成すか、４５度〜６７.５度のうちいずれか一つの角度を成すことを特徴とする請求項１３に記載の円偏光板。
【請求項１５】
前記線偏光子及び前記光学フィルムを付着するガラス転移温度が３６℃以上の接着剤層をさらに含むことを特徴とする請求項１３または１４に記載の円偏光板。
【請求項１６】
請求項１２に記載の方法で製造された前記光学フィルムを同一方向で継続的に移送しながら線偏光子を前記線偏光子の光吸収軸が前記移送方向と水平を成すように付着することを特徴とする円偏光板の製造方法。
【請求項１７】
請求項１３から１５のいずれか一項に記載の円偏光板を含むことを特徴とするディスプレイ装置。
【請求項１８】
反射型ＬＣＤ、半透過反射型ＬＣＤまたはＯＬＥＤであることを特徴とする請求項１７に記載のディスプレイ装置。
【発明の詳細な説明】
【技術分野】
【０００１】
本発明は、光学フィルム、円偏光板及びディスプレイ装置に関する。
【背景技術】
【０００２】
位相差フィルム(ｒｅｔａｒｄａｔｉｏｎ ｆｉｌｍ)は、多様な用途で使われることができる。
【０００３】
位相差フィルムは、例えば、ＬＣＤ(Ｌｉｑｕｉｄ Ｃｒｙｓｔａｌ Ｄｉｓｐｌａｙ)の視野角特性を向上させるために液晶セルの一側または両側に配置されることができる。また、位相差フィルムは、反射型ＬＣＤやＯＬＥＤ(Ｏｒｇａｎｉｃ Ｌｉｇｈｔ Ｅｍｉｔｔｉｎｇ Ｄｅｖｉｃｅ)などで反射防止及び視認性の確保などのために使われる(特許文献１)。
【０００４】
位相差フィルムは、位相遅延特性にしたがって、１/２波長または１/４波長の位相差フィルムなどがある。しかし、従来の１/２または１/４波長の位相差フィルムは、位相差が波長ごとに変わって、これによって、１/２または１/４波長の位相差フィルムで作用する波長の範囲が一部範囲にだけ制限される問題点がある。例えば、５５０ｎｍ波長の光に対しては１/４波長の位相差フィルムで機能するフィルムであっても４５０ｎｍまたは６５０ｎｍ波長の光に対しては１/４波長の位相差フィルムで機能しない場合が多い。
［先行技術文献］
［特許文献］
特許文献１：特開平８−３２１３８１号公報
【発明の概要】
【発明が解決しようとする課題】
【０００５】
したがって、前記のような従来の諸問題点を解消するために提案されたものであって、本発明の目的は、光学フィルム、円偏光板及びディスプレイ装置を提供することにある。
【課題を解決するための手段】
【０００６】
本発明は、光学フィルムに関する。例示的な光学フィルムは、光学異方性高分子層と前記高分子層上に存在する液晶層を含む。前記光学フィルムで高分子層と液晶層は、高分子層の光軸と液晶層の光軸がお互いに垂直を成すかまたは約６１.５度を成すように配置される。本明細書で用語「光軸」は、遅相軸(ｓｌｏｗ ａｘｉｓ)または進相軸(ｆａｓｔ ａｘｉｓ)を意味し、特定しない限り、遅相軸を意味する。また、本明細書で用語「垂直、直交、水平または平行」は、目的する効果を損傷させない範囲での実質的な垂直、直交、水平または平行を意味する、したがって、前記各用語は、例えば、±１５以内、±１０以内、±５以内または±３以内の誤差を含むことができる。また、本明細書で前記角度６１.５度は、目的する効果を損傷させない範囲内での実質的な６１.５度を意味する。したがって、前記角度は、例えば、±１５以内、±１０以内、±５以内または±３以内の誤差を含むことができる。
【０００７】
図１は、例示的な光学フィルム１００の断面図であり、高分子層１０１と液晶層１０２を含む場合を示す。光学フィルム２００は、例えば、図２に示したように、高分子層１０１と液晶層１０２との間に存在する配向層２０１をさらに含むことができる。
【０００８】
一例において、前記光学フィルムでは、１/４波長の位相遅延特性を有するフィルムを挙げることができる。本明細書で用語「ｎ波長の位相遅延特性」は、少なくとも一部の波長範囲内で、入射光をその入射光の波長のｎ倍ほど位相遅延させることができる特性を意味する。一例において、前記光学フィルムは、５５０ｎｍ波長の光に対する面内位相差が１１０ｎｍ〜２２０ｎｍまたは１４０ｎｍ〜１７０ｎｍ程度である。本明細書で用語「光学フィルム、高分子層または液晶層の面内位相差」は、「(ｎｘ−ｎｙ) × ｄ」で計算される数値であり、前記ｎｘは、光学フィルム、高分子層または液晶層の面内遅相軸方向の屈折率であり、ｎｙは、光学フィルム、高分子層または液晶層の面内進相軸方向の屈折率であり、ｄは、光学フィルム、高分子層または液晶層の厚さである。
【０００９】
前記光学フィルムは、例えば、逆波長分散特性(ｒｅｖｅｒｓｅ ｗａｖｅｌｅｎｇｔｈ ｄｉｓｐｅｒｓｉｏｎ)を有することができる。例えば、前記光学フィルムは、Ｒ(６５０)/Ｒ(５５０)がＲ(４５０)/Ｒ(５５０)より大きい値を有するフィルムである。本明細書で符号「Ｒ(Ｘ)」は、「Ｘ」ｎｍ波長の光に対する光学フィルム、高分子層または液晶層の面内位相差を意味する。一例において、前記光学フィルムは、Ｒ(４５０)/Ｒ(５５０)が０.８１〜０.９９、０８２〜０.９８、０.８３〜０.９７、０.８４〜０.９６、０.８５〜０.９５、０.８６〜０.９４、０.８７〜０.９３、０.８８〜０.９２または０.８９〜０.９１であり、Ｒ(６５０)/Ｒ(５５０)が１.０１〜１.１９、１.０２〜１.１８、１.０３〜１.１７、１.０４〜１.１６、１.０５〜１.１５、１.０６〜１.１４、１.０７〜１.１３、１.０８〜１.１２または１.０９〜１.１１である。
【００１０】
光学フィルムに含まれる高分子層は、例えば、１/２波長の位相遅延特性を有することができる。前記高分子層は、例えば、５５０ｎｍ波長の光に対する面内位相差が２００ｎｍ〜２９０ｎｍまたは２２０ｎｍ〜２７０ｎｍである。高分子層は、Ｒ(４５０)/Ｒ(５５０)及びＲ(６５０)/Ｒ(５５０)の差の絶対値が５以内、４以内、３以内、２以内、１以内または実質的に０である。一例において、前記高分子層は、Ｒ(４５０)/Ｒ(５５０)が０.９５〜１.０５または０.９９〜１.０１であり、Ｒ(６５０)/Ｒ(５５０)が０.９５〜１.０５または０.９９〜１.０１である。
【００１１】
光学フィルムで高分子層は、例えば、高分子フィルムである。例えば、延伸により光学異方性を付与することができる光透過性の高分子フィルムを適切な方式で延伸したフィルムを前記高分子層で使用することができる。また、光学異方性を有する限り、無延伸の高分子フィルムも前記高分子層で使用することができる。一例において、前記高分子フィルムでは、光透過率が７０％以上、８０％以上または８５％以上であり、吸収剤キャスト方式で製造されるフィルムを使用することができる。高分子フィルムは、通常均質の延伸フィルムの生成可能性を考慮して、厚さが３ｍｍ以下、１μｍ〜１ｍｍまたは５μｍ〜５００μｍ程度であるフィルムを使用することができる。
【００１２】
高分子フィルムでは、例えば、ポリエチレンフィルムまたはポリプロピレンフィルムなどのポリオレフィンフィルム、ポリノルボルネンフィルムなどの環状オレフィンポリマー(ＣＯＰ：Ｃｙｃｌｏｏｌｅｆｉｎ ｐｏｌｙｍｅｒ)フィルム、ポリ塩化ビニールフィルム、ポリアクリロニトリルフィルム、ポリスルホンフィルム、ポリアクリレートフィルム、ポリビニールアルコールフィルムまたはＴＡＣ(Ｔｒｉａｃｅｔｙｌ ｃｅｌｌｕｌｏｓｅ)フィルムなどのセルロースエステル系ポリマーフィルムや前記ポリマーを形成する単量体のうち２種以上の単量体の共重合体フィルムなどが挙げられる。一例において、高分子フィルムでは、環状オレフィンポリマーフィルムを使用することができる。前記環状オレフィンポリマーでは、 ノルボルネンなどの環状オレフィンの開環重合体またはその水素添加物、環状オレフィンの付加重合体、環状オレフィンとα−オレフィンのような他の共単量体の共重合体、または前記重合体または共重合体を不飽和カルボン酸やその誘導体などに変性させたグラフト重合体などを例示することができるが、これに限定されるものではない。
【００１３】
高分子層は、縦方向(ＭＤ：Ｍｅｃｈａｎｉｃａｌ Ｄｉｒｅｃｔｉｏｎ)または横方向(ＴＤ：Ｔｒａｎｓｖｅｒｓｅ Ｄｉｒｅｃｔｉｏｎ)と平行な方向に形成されるか、前記縦方向または横方向と所定角度を成すように形成された光軸を有する高分子層である。一例において、前記高分子層の光軸は、高分子層の縦方向または横方向と４５度または６７.５度を成すか、４５度〜６７.５度の範囲内でいずれか一つの角度を成すように形成される。前記４５度または６７.５度などの角度は、目的する効果を損傷させない範囲での実質的な４５度または６７.５度を意味することで、例えば、±１０以内、±５以内または±３以内の誤差を含むことができる。
【００１４】
高分子層の光軸は、例えば、前記高分子層が延伸高分子フィルムであれば、フィルムを延伸する過程で延伸軸を調節して制御することができる。
【００１５】
高分子層は、例えば、１ｍｍ以下、１μｍ〜５００μｍは５μｍ〜３００μｍ程度の厚さを有することができるが、これは目的によって変更することができる。
【００１６】
光学フィルムの液晶層は、例えば、１/４波長の位相遅延特性を有することができる。前記液晶層は、例えば、５５０ｎｍ波長の光に対する面内位相差が９５ｎｍ〜１４５ｎｍまたは１０５ｎｍ〜１２０ｎｍである。液晶層は、Ｒ(４５０)/Ｒ(５５０)がＲ(６５０)/Ｒ(５５０)より大きい値を有する液晶層である。一例において、液晶層のＲ(４５０)/Ｒ(５５０)が１.０１〜１.１９、１.０２〜１.１８、１.０３〜１.１７、１.０４〜１.１６、１.０５〜１.１５、１.０６〜１.１４、１.０７〜１.１３または１.０８〜１.１２であり、Ｒ(６５０)/Ｒ(５５０)が０.８１〜０.９９、０.８２〜０.９８、０.８３〜０.９７、０.８４〜０.９６、０.８５〜０.９５または０.８６〜０.９４程度である。
【００１７】
前記液晶層は、例えば、重合性液晶化合物を含むことができる。一例において、液晶層は、重合性液晶化合物を重合された形態で含むことができる。本明細書で用語「重合性液晶化合物」は、液晶性を示すことができる部位、例えば、メゾゲン(ｍｅｓｏｇｅｎ)骨格などを含み、また、重合性官能基を一つ以上含む化合物を意味する。また、「重合性液晶化合物が重合された形態で含まれている」ということは、前記液晶化合物が重合されて液晶層内で液晶高分子の主鎖または側差のような骨格を形成している状態を意味する。
【００１８】
また、前記液晶層は、重合性液晶化合物を非重合された状態で含むか、重合性非液晶化合物、安定剤、非重合性非液晶化合物または開始剤などの公知の添加剤をさらに含むことができる。
【００１９】
一例において、液晶層に含まれる重合性液晶化合物は、多官能性重合性液晶化合物と単官能性重合性液晶化合物を含むことができる。
【００２０】
用語「多官能性重合性液晶化合物」は、液晶化合物のうち重合性官能基を２個以上含む化合物を意味する。一例において、多官能性重合性液晶化合物は、重合性官能基を２個〜１０個、２個〜８個、２個〜６個、２個〜５個、２個〜４個、２個〜３個または２個を含む。また、用語「単官能性重合性液晶化合物」は、液晶化合物のうち一つの重合性官能基を有する化合物を意味する。
【００２１】
多官能性及び単官能性重合性化合物を一緒に使用する場合、液晶層の位相遅延特性を効果的に調節することができ、また、具現された位相遅延特性、例えば、位相遅延層の光軸や、位相遅延値を安定的に維持することができる。
【００２２】
液晶層は、単官能性重合性液晶化合物を多官能性重合性液晶化合物１００重量部対比、０重量部超過１００重量部以下、１重量部〜９０重量部、１重量部〜８０重量部、１重量部〜７０重量部、１重量部〜６０重量部、１重量部〜５０重量部、１重量部〜３０重量部または１重量部〜２０重量部で含むことができる。
【００２３】
前記範囲内で多官能性及び単官能性重合性液晶化合物の混合効果を極大化することができる。本明細書で特定しない限り、単位「重量部」は重量の割合を意味する。
【００２４】
一例において、前記多官能性または単官能性重合性液晶化合物は、下記化学式１で表示される化合物である。
【００２５】
［化学式１］
【化１】
2015092273.tif 000003
【００２６】
前記化学式１において、Ａは、単一結合、−ＣＯＯ−または−ＯＣＯ−であり、Ｒ１〜Ｒ１０は、各々独立的に水素、ハロゲン、アルキル基、アルコキシ基、アルコキシカルボニル基、シアノ基、ニトロ基、−Ｏ−Ｑ−Ｐまたは下記化学式２の置換基であり、且つ、Ｒ１〜Ｒ５のうち隣接する２個の置換基の対またはＲ６〜Ｒ１０のうち隣接する２個の置換基の対は、お互いに連結されて−Ｏ−Ｑ−Ｐに置換されたベンゼンを形成するが、Ｒ１〜Ｒ１０の中で少なくとも一つは、−Ｏ−Ｑ−Ｐまたは下記化学式２の置換基であるか、Ｒ１〜Ｒ５のうち隣接する２個の置換基またはＲ６〜Ｒ１０のうち隣接する２個の置換基の中で少なくとも一つの対は、お互いに連結されて−Ｏ−Ｑ−Ｐに置換されたベンゼンを形成する。前記Ｑは、アルキレン基またはアルキリデン基であり、Ｐは、アルケニル基、エポキシ基、シアノ基、カルボキシル基、アクリロイル基、メタクリロイル基、アクリロイルオキシ基またはメタクリロイルオキシ基などの重合性官能基である。
【００２７】
［化学式２］
【化２】
2015092273.tif 000004
【００２８】
前記化学式２において、Ｂは、単一結合、−ＣＯＯ−または−ＯＣＯ−であり、Ｒ１１〜Ｒ１５は、各々独立的に水素、ハロゲン、アルキル基、アルコキシ基、アルコキシカルボニル基、シアノ基、ニトロ基または−Ｏ−Ｑ−Ｐであり、且つ、Ｒ１１〜Ｒ１５のうち隣接する２個の置換基の対は、お互いに連結されて−Ｏ−Ｑ−Ｐに置換されたベンゼンを形成するが、Ｒ１１〜Ｒ１５の中で少なくとも一つが−Ｏ−Ｑ−Ｐであるか、Ｒ１１〜Ｒ１５のうち隣接する２個の置換基の対は、お互いに連結されて−Ｏ−Ｑ−Ｐに置換されたベンゼンを形成する。前記Ｑは、アルキレン基またはアルキリデン基であり、Ｐは、アルケニル基、エポキシ基、シアノ基、カルボキシル基、アクリロイル基、メタクリロイル基、アクリロイルオキシ基またはメタクリロイルオキシ基などの重合性官能基である。
【００２９】
前記化学式１及び化学式２において、隣接する２個の置換基がお互いに連結されて−Ｏ−Ｑ−Ｐに置換されたベンゼンを形成するということは、隣接する２個の置換基がお互いに連結されて全体的に−Ｏ−Ｑ−Ｐに置換されたナフタリン骨格を形成することを意味する。
【００３０】
前記化学式２において、Ｂの左側の「−」は、Ｂが化学式１のベンゼンに直接連結されていることを意味する。
【００３１】
前記化学式１及び化学式２の用語「単一結合」は、ＡまたはＢで表示される部分に別途の原子が存在しない場合を意味する。例えば、化学式１で、Ａが単一結合の場合、Ａの両側のベンゼンが直接連結されてビフェニル(ｂｉｐｈｅｎｙｌ)構造を形成することができる。
【００３２】
前記化学式１及び化学式２で、ハロゲンでは、例えば、塩素、臭素またはヨウ素などを例示することができる。
【００３３】
本明細書で用語「アルキル基」は、特定しない限り、例えば、炭素数１〜２０、炭素数１〜１６、炭素数１〜１２、炭素数１〜８または炭素数１〜４の直鎖状または分岐鎖状アルキル基を意味するか、または、例えば、炭素数３〜２０、炭素数３〜１６または炭素数４〜１２のシクロアルキル基を意味する。前記アルキル基は、任意的に一つ以上の置換基により置換されることができる。
【００３４】
本明細書で用語「アルコキシ基」は、特定しない限り、例えば、炭素数１〜２０、炭素数１〜１６、炭素数１〜１２、 炭素数１〜８または炭素数１〜４のアルコキシ基を意味する。前記アルコキシ基は、 直鎖状、分岐状または環状である。また、前記アルコキシ基は、任意的に一つ以上の置換基により置換されることができる。
【００３５】
また、本明細書で用語「アルキレン基」または「アルキリデン基」は、特定しない限り、例えば、炭素数１〜１２、炭素数４〜１０または炭素数６〜９のアルキレン基またはアルキリデン基を意味する。前記アルキレン基またはアルキリデン基は、例えば、直鎖状、分岐状または環状である。また、前記アルキレン基またはアルキリデン基は、任意的に一つ以上の置換基により置換されることができる。
【００３６】
また、本明細書で用語「アルケニル基」は、特定しない限り、例えば、炭素数２〜２０、炭素数２〜１６、炭素数２〜１２、炭素数２〜８または炭素数２〜４のアルケニル基を意味する。前記アルケニル基は、例えば、直鎖状、分岐状または環状である。また、前記アルケニル基は、任意的に一つ以上の置換基により置換されることができる。
【００３７】
また、前記化学式１及び化学式２において、Ｐは、例えば、アクリロイル基、メタクリロイル基、アクリロイルオキシ基またはメタクリロイルオキシ基であり、他の例示では、アクリロイルオキシ基である。
【００３８】
本明細書で特定官能基に置換されていることができる置換基では、アルキル基、アルコキシ基、アルケニル基、エポキシ基、オキソ基、オキセタニル基、チオール基、シアノ基、カルボキシル基、アクリロイル基、メタクリロイル基、アクリロイルオキシ基、メタクリロイルオキシ基またはアリール基などを例示することができるが、これに限定されるものではない。
【００３９】
前記化学式１及び化学式２において少なくとも一つ以上存在することができる−Ｏ−Ｑ−Ｐまたは化学式２の残基は、例えば、Ｒ３、Ｒ８またはＲ１３の位置に存在することができる。また、お互いに連結されて−Ｏ−Ｑ−Ｐに置換されたベンゼンを構成する置換基は、例えば、Ｒ３及びＲ４であるか、またはＲ１２及びＲ１３である。また、前記化学式１の化合物または化学式２の残基において−Ｏ−Ｑ−Ｐまたは化学式２の残基以外の置換基またはお互いに連結されてベンゼンを形成している置換基以外の置換基は、例えば、 水素、ハロゲン、炭素数１〜４の直鎖状または分岐鎖状のアルキル基、炭素数１〜４の直鎖状または分岐鎖状のアルコキシ基を含むアルコキシカルボニル基、炭素数４〜１２のシクロアルキル基、炭素数１〜４のアルコキシ基、シアノ基またはニトロ基であり、他の例示では、塩素、炭素数１〜４の直鎖状または分岐鎖状のアルキル基、炭素数４〜１２のシクロアルキル基、炭素数１〜４のアルコキシ基、 炭素数１〜４の直鎖状または分岐鎖状のアルコキシ基を含むアルコキシカルボニル基またはシアノ基である。
【００４０】
重合性液晶化合物は、水平配向された状態で液晶層に含まれている。一例において、前記化合物は、水平配向状態で重合されて液晶層に含まれている。本明細書で用語「水平配向」は、液晶化合物を含む液晶層の光軸が液晶層の平面に対して約０度〜約２５度、約０度〜約１５度、約０度〜約１０度、約０度〜約５度または約０度の傾斜角を有する場合を意味する。
【００４１】
一例において、液晶層は、面内遅相軸方向の屈折率と面内進相軸方向の屈折率の差が０.０５〜０.２、０.０７〜０.２、０.０９〜０.２または０.１〜０.２の範囲である。前記面内遅相軸方向の屈折率は、液晶層の平面で一番高い屈折率を示す方向の屈折率を意味し、進相軸方向の屈折率は、液晶層の平面上で一番低い屈折率を示す方向の屈折率を意味する。通常的に光学異方性の液晶層で進相軸と遅相軸はお互いに垂直した方向に形成されている。前記各々の屈折率は、５５０ｎｍまたは５８９ｎｍ波長の光に対して測定した屈折率である。前記屈折率の差は、例えば、Ａｘｏｍａｔｒｉｘ社のＡｘｏｓｃａｎを利用して製造社のマニュアルによって測定することができる。
【００４２】
また、液晶層は、厚さが約０.５μｍ〜２.０μｍまたは約０.５μｍ〜１.５μｍである。
【００４３】
前記屈折率の関係と厚さを有する液晶層は、適用される用途に適した位相遅延特性を具現することができる。
【００４４】
図２に示したように、例示的な光学フィルム２００は、高分子層１０１と液晶層１０２の間に配向層２０１をさらに含むことができる。配向層は、光学フィルムの形成過程で液晶化合物を配向させて前記液晶層の光軸を調節する役目をする層である。配向層では、この分野で公知の通常の配向層、例えば、インプリンティング(ｉｍｐｒｉｎｔｉｎｇ)方式で形成された配向層、光配向層またはラビング配向層などを使用することができる。前記配向層は、任意的な構成であり、場合によっては、高分子層を直接ラビングするか延伸する方式で配向層なしに配向性を付与してもよい。
【００４５】
また、本発明は、光学フィルムの製造方法に関する。例示的な前記製造方法は、例えば、光学異方性高分子層上に前記高分子層の光軸と垂直を成すかまたは約６１.５度を成す方向に光軸を有するように液晶層を形成する方法を含む。
【００４６】
一つの例示的な前記製造方法では、高分子層と液晶層の具体的な内容は上述した事項が同一に適用されることができる。
【００４７】
前記液晶層は、例えば、前記高分子層上に配向層を形成し、前記配向層上に上述した重合性液晶化合物を含む液晶組成物の塗布層を形成した後、前記液晶組成物を配向させた状態で重合させる方式で製造することができる。
【００４８】
前記配向層は、例えば、高分子層にポリイミドなどの高分子膜を形成してラビング処理するか、光配向性化合物をコーティングして、直線偏光の照射などを通じて配向処理する方式またはナノインプリンティング方式などのようなインプリンティング方式で形成することができる。この分野では、目的とする配向方向、例えば、上述したように高分子層の光軸と垂直または約６１.５度を成す方向に光軸を有する液晶層を形成するための配向方向を考慮して、配向層を形成する多様な方式が公知である。
【００４９】
液晶組成物の塗布層は、例えば、公知の方式で高分子層の配向層上に前記組成物をコーティングして形成することができる。前記塗布層の下部に存在する配向層の配向パターンに従って配向させた後に重合させて液晶層を形成することができる。
【００５０】
一例において、前記製造方法は、光学異方性高分子層を一方向に移送しながら前記高分子層上に液晶層を形成する方式で実行することができる。前記方法で光学異方性高分子層の移送方向が、前記高分子層の光軸が前記移送方向と４５度または６７.５度を成すか、４５度〜６７.５度の範囲内のいずれか一つの角度を成すようにすることができる。
【００５１】
図３を参照すれば、高分子層１０１の移送方向Ｍは、高分子層１０１の光軸ＯＰとθ１の角度を成している。前記θ１は、４５度または６７.５度であるか、４５度〜６７.５度の範囲内のいずれか一つの角度である。
【００５２】
前記移送方向Ｍに高分子層１０１を移送しながら、前記高分子層１０１の光軸ＯＰと前記液晶層の光軸ＯＬが垂直を成すか、または約６１.５度を成すように液晶層を形成する。液晶層は、上述した方式で形成することができる。
【００５３】
このような方式で光学フィルムを一層効率的に製造することができる。特に前記方式は後述する線偏光子との一体化工程と連携される場合に光学フィルムを効率的に連続製造することを可能とする。
【００５４】
また、本発明は、円偏光板に関する。例示的な円偏光板は、線偏光子及び前記光学フィルムを含むことができる。一例において、前記光学フィルムは、前記線偏光子の一面に付着されている。前記円偏光板で、線偏光子の光吸収軸は、光学フィルムの高分子層の光軸と４５度または６７.５度を成すか、または４５度〜６７.５度内のいずれか一つの角度を形成することができる。
【００５５】
一例において、前記円偏光板では、例えば、前記光学フィルムの高分子層の光軸と前記線偏光子の光吸収軸は、約４５度または６７.５度を成すことができる。前記高分子層の光軸と前記線偏光子の光吸収軸が４５度を成す場合には、前記高分子層の光軸と液晶層の光軸は実質的に垂直を成すことができ、前記高分子層の光軸と前記線偏光子の光収集軸が約６７.５度を成す場合には、前記高分子層の光軸と液晶層の光軸は、約６１.５度を成すことができる。
【００５６】
図４は、例示的な円偏光板４００を示す図であり、線偏光子４０１に前記光学フィルム４０２が付着されている。図４のように、一つの例示的な円偏光板４００で、光学フィルム４０２は、高分子層１０１が液晶層１０２に比べて線偏光子４０１に近く位置されるように円偏光板４００に含まれている。
【００５７】
線偏光子は、多くの方向に振動する入射光から一側方向に振動する光を抽出することができる機能性素子である。線偏光子では、例えば、ＰＶＡ(ｐｏｌｙ(ｖｉｎｙｌ ａｌｃｏｈｏｌ))線偏光子のような通常の線偏光子を使用することができる。一例において、線偏光子は、異色性色素またはヨウ素が吸着及び配向されているポリビニールアルコールフィルムまたはシートである。前記ポリビニールアルコールは、例えば、ポリビニールアセテートをゲル化して得ることができる。ポリビニールアセテートでは、ビニールアセテートの単独重合体; 及びビニールアセテート及び他の単量体の共重合体などを例示することができる。前記ビニールアセテートと共重合される他の単量体では、不飽和カルボン酸化合物、オレフィン化合物、ビニールエーテル化合物、不飽和スルホン酸化合物及びアンモニウム基を有するアクリルアミド化合物などの１種または２種以上を例示することができる。ポリビニールアセテートのゲル化は、一般的に約８５モル％〜約１００モル％または９８モル％〜１００モル％程度である。また、線偏光子に使われるポリビニールアルコールの重合度は、一般的に約１,０００〜約１０,０００または約１,５００〜約５,０００である。
【００５８】
光学フィルムで線偏光子と液晶層は、接着剤層によりお互いに付着されている。図５は、光学フィルム４０２が接着剤層５０１により線偏光子４０１に付着されている円偏光板５００を例示的に示す。前記接着剤層は、例えば、ガラス転移温度が３６℃以上、３７℃以上、３８℃以上、３９℃以上、４０℃以上、５０℃以上、６０℃以上、７０℃以上、８０℃以上または９０℃以上である。前記ガラス転移温度を有する接着剤層で光学フィルムと線偏光子を付着させると、耐久性が優秀な光学フィルムを形成することができる。接着剤層のガラス転移温度の上限は、特に限定されるものではないが、例えば、約２００℃、約１５０℃または約１２０℃程度である。
【００５９】
また、接着剤層は、厚さが６μｍ以下、５μｍ以下または４μｍ以下である。このような厚さで光学フィルムの耐久性を適切に維持することができる。接着剤層の厚さの下限は、例えば、０.１μｍ、０.３μｍまたは０.５μｍである。
【００６０】
一例において、接着剤層は、活性エネルギー線硬化型接着剤層である。すなわち、前記接着剤層は、活性エネルギー線の照射により硬化された接着剤組成物を含むことができる。本明細書で用語「接着剤組成物の硬化」は、組成物に含まれている成分の物理的または化学的作用及び反応を誘導して接着性を発現させる過程を意味する。また、前記「活性エネルギー線硬化型」は、前記硬化が活性エネルギー線の照射により誘導される類型の接着剤または接着剤組成物を意味する。前記「活性エネルギー線」の範疇には、マイクロ波(ｍｉｃｒｏｗａｖｅｓ)、赤外線(ＩＲ)、紫外線(ＵＶ)、Ｘ線及びγ線は勿論、α−粒子ビーム(α−ｐａｒｔｉｃｌｅ ｂｅａｍ)、陽子ビーム(ｐｒｏｔｏｎ ｂｅａｍ)、中性子ビーム(ｎｅｕｔｒｏｎ ｂｅａｍ)及び電子ビーム(ｅｌｅｃｔｒｏｎ ｂｅａｍ)のような粒子ビームなどが含まれ、通常的に紫外線または電子線などを使用することができる。
【００６１】
接着剤層は、ラジカル重合性化合物または陽イオン重合性化合物を含むことができる。一例において、前記ラジカルまたは陽イオン重合性化合物は、重合された形態で接着剤層に含まれている。前記ラジカル重合性化合物は、ラジカル反応、例えば、活性エネルギー線の照射によるラジカル反応によって重合されて接着剤を形成することができる化合物を意味し、陽イオン重合性化合物は、陽イオン反応、例えば、活性エネルギー線の照射による陽イオン反応により重合されて接着剤を形成することができる化合物を意味する。前記各化合物は、接着剤組成物に含まれていて、前記組成物の硬化反応を経て接着剤を形成することができる。
【００６２】
接着剤組成物は、例えば、ラジカル重合性化合物または陽イオン重合性化合物のうちいずれか１つの種類だけを含むか、または２つの種類を全て含むことができる。
【００６３】
陽イオン重合性化合物では、エポキシ化合物、ビニールエーテル化合物、オキセタン化合物、オキソラン(ｏｘｏｌａｎｅ)化合物、環状アセタール化合物、環状ラクトン化合物、チイラン(ｔｈｉｉｒａｎｅ)化合物、チオビニールエーテル化合物、スピロオルソエステル(ｓｐｉｒｏｒｔｈｏ ｅｓｔｅｒ)化合物、エチレン性不飽和化合物、環状エーテル化合物または環状チオエーテル化合物などを例示することができ、好ましくは、エポキシ化合物を使用することができる。
【００６４】
陽イオン重合性エポキシ化合物では、エポキシ樹脂、脂環式エポキシ化合物、脂肪族エポキシ化合物または芳香族エポキシ化合物などを例示することができる。
【００６５】
エポキシ樹脂では、クレゾールノボラックタイプエポキシ樹脂またはフェノールノボラックタイプエポキシ樹脂などが例示されることができる。上記エポキシ樹脂は、重量平均分子量(Ｍｗ：Ｗｅｉｇｈｔ Ａｖｅｒａｇｅ Ｍｏｌｅｃｕｌａｒ Ｗｅｉｇｈｔ)が１０００〜５０００または２０００〜４０００の範囲にある。本明細書において重量平均分子量は、ＧＰＣ(Ｇｅｌ Ｐｅｒｍｅａｔｉｏｎ Ｃｈｒｏｍａｔｏｇｒａｐｈ)で測定された標準ポリスチレンに対する換算数値を意味し、特定しない限り、用語「分子量」は、「重量平均分子量」を意味する。分子量を１０００以上にして、接着剤層の耐久性を適切に維持することができ、５０００以下にして組成物のコーティング性などの作業性をも効果的に維持することができる。
【００６６】
脂環式エポキシ化合物は、脂環式エポキシ基を１つ以上含む化合物を意味することができる。用語「脂環式エポキシ基」は、脂肪族飽和炭化水素環を有し、前記環を構成する２個の炭素原子がエポキシ基を構成している官能基を意味する。
【００６７】
脂環式エポキしシ化合物では、例えば、エポキシシクロヘキシルメチルエポキシシクロヘキサンカルボキシレート系化合物；アルカンジオールのエポキシシクロヘキサンカルボキシレート系化合物；ジカルボン酸のエポキシシクロヘキシルメチルエステル系化合物；ポリエチレングリコールのエポキシシクロヘキシルメチルエーテル系化合物；アルカンジオールのエポキシシクロヘキシルメチルエーテル系化合物；ジエポキシトリスピロ系化合物；ジエポキシモノスピロ系化合物；ビニルシクロヘキセンジエポキシド化合物；エポキシシクロペンチルエーテル化合物またはジエポキシトリシクロデカン化合物などが例示されることができ、具体的には、７−オキサビシクロ[４、１、０]ヘプタン−３−カルボキシ酸と(７−オキサ−ビシクロ[４、１、０]ヘプト−３−イル)メタノールとのエステル化物；４−メチル−７−オキサビシクロ[４、１、０]ヘプタン−３−カルボキシ酸と(４−メチル−７−オキサ−ビシクロ[４、１、０]ヘプト−３−イル)メタノールとのエステル化物；７−オキサビシクロ[４、１、０]ヘプタン−３−カルボキシ酸と１、２−エタンジオールとのエステル化物；(７−オキサビシクロ[４、１、０]ヘプト−３−イル)メタノールとアジピン酸のエステル化物；(４−メチル−７−オキサビシクロ[４、１、０]ヘプト−３−イル)メタノールとアジピン酸のエステル化物；または(７−オキサビシクロ[４、１、０]ヘプト−３−イル)メタノールと１、２−エタンジオールのエーテル化物などを使用することができる。
【００６８】
一例において、脂環式エポキシ化合物では、２官能型エポキシ化合物、すなわち、２個のエポキシを有する化合物として、前記２個のエポキシ基がいずれも脂環式エポキシ基である化合物を使用することができる。
【００６９】
脂肪族エポキシ化合物では、脂環式エポキシ基ではない脂肪族エポキシ基を有するエポキシ化合物を例示することができる。例えば、脂肪族多価アルコールのポリグリシジルエーテル；脂肪族多価アルコールのアルキレンオキシド付加物のポリグリシジルエーテル；脂肪族多価アルコールと脂肪族多価カルボン酸のポリエステルポリオルのポリグリシジルエーテル；脂肪族多価カルボン酸のポリグリシジルエーテル；脂肪族多価アルコールと脂肪族多価カルボン酸のポリエステルポリカルボン酸のポリグリシジルエーテル；グリシジルアクリレートまたはグリシジルメタクリレートのビニル重合によって得られるダイマー、オリゴマーまたはポリマー；またはグリシジルアクリレートまたはグリシジルメタクリレートと他のビニール系単量体のビニル重合によって得られるオリゴマーまたはポリマーが例示されることができ、例えば、脂肪族多価アルコールまたはそのアルキレンオキシド付加物のポリグリシジルエーテルを使用することができるが、これに限定されるものではない。
【００７０】
前記脂肪族多価アルコールでは、例えば、炭素数２〜２０、炭素数２〜１６、炭素数２〜１２、炭素数２〜８または炭素数２〜４の脂肪族多価アルコールを例示することができ、例えば、エチレングリコール、１、２−プロパンジオール、１、３−プロパンジオール、２−メチル−１、３−プロパンジオール、２−ブチル−２−エチル−１、３−プロパンジオール、１、４−ブタンジオール、ネオペンチルグリコール、３−メチル−２、４−ペンタンジオール、２、４−ペンタンジオール、１、５−ペンタンジオール、３−メチル−１、５−ペンタンジオール、２−メチル−２、４−ペンタンジオール、２、４−ジエチル−１、５−ペンタンジオール、１、６−ヘキサンジオール、１、７−ヘプタンジオール、３、５−ヘプタンジオール、１、８−オクタンジオール、２−メチル−１、８−オクタンジオール、１、９−ノナンジオール、１、１０−デカンジオールなどの脂肪族ジオール；シクロヘキサンジメタノール、シクロヘキサンジオール、水素添加ビスフェノールＡ、水素添加ビスフェノールＦなどの脂環式ジオール；トリメチロールエタン、トリメチロールプロパン、ヘキシトール類、ペンチトール類、グリセリン、ポリグリセリン、ペンタエリスリトール、ジペンタエリスリトール、テトラメチロールプロパンなどを例示することができる。
【００７１】
また、前記アルキレンオキシドでは、炭素数１〜２０、炭素数１〜１６、炭素数１〜１２、炭素数１〜８または炭素数１〜４のアルキレンオキシドを例示することができ、例えば、エチレンオキシド、プロピレンオキシドまたはブチレンオキシドなどを使用することができる。
【００７２】
また、前記脂肪族多価カルボン酸では、例えば、シュウ酸、マロン酸、コハク酸、グルタル酸、アジピン酸、ピメリン酸 、スベリン酸 、アゼライン酸、セバシン酸、ドデカン二酸、２−メチルコハク酸、２−メチルアジピン酸、３−メチルアジピン酸、３−メチルペンタン二酸、２−メチルオクタン二酸、３、８−ジメチルデカン二酸、３、７−ジメチルデカン二酸、１、２０−エイコサメチレンジカルボン酸、１、２−シクロペンタンジカルボン酸、１、３−シクロペンタンジカルボン酸、１、２−シクロヘキサンジカルボン酸、１、３−シクロヘキサンジカルボン酸、１、４−シクロヘキサンジカルボン酸、１、４−ジカルボキシルメチレンシクロヘキサン、１、２、３−プロパントリカルボン酸、１、２、３、４−ブタンテトラカルボン酸、１、２、３、４−シクロブタンテトラカルボン酸などを例示することができるが、これに限定されるものではない。
【００７３】
脂肪族エポキシ化合物では、脂環式エポキシ基を含まず、また、３個以上のエポキシ基または３個のエポキシ基を含む化合物を使用することが、硬化性、耐候性及び屈折率特性などを考慮して好ましいが、これに限定されるものではない。
【００７４】
前記芳香族エポキシ化合物では、分子内に芳香族基を含むエポキシ化合物として、例えば、ビスフェノールＡ系エポキシ、ビスフェノールＦ系エポキシ、ビスフェノールＳエポキシまたはブロム化ビスフェノール系エポキシのようなビスフェノール型エポキシ樹脂；フェノールノボラック型エポキシ樹脂またはクレゾールノボラック型エポキシ樹脂のようなノボラック型エポキシ樹脂；クレゾールエポキシ樹脂またはレゾルシノルグリシジルエーテルなどを例示することができる。
【００７５】
また、陽イオン重合性化合物では、陽イオン重合性官能基を有するシラン化合物を例示することができ、このような化合物は、例えば、接着剤の表面エネルギーを調節し、接着力を向上させることができる成分として使用されることができる。シラン化合物としては、例えば、下記化学式３で表示される化合物を使用することができる。
【００７６】
［化学式３］
【化３】
2015092273.tif 000005
【００７７】
前記化学式３において、Ｒ１は、ケイ素原子に結合されている陽イオン重合性官能基であり、Ｒ２は、ケイ素原子に結合されている官能基として、水素、ヒドロキシ基、アルキル基またはアルコキシ基であり、ｎは、１〜４の数である。
【００７８】
前記陽イオン重合性官能基では、ビニール基のようなアルケニル基、グリシジル基またはオキセタニル基などのような環状エーテル基(ｃｙｃｌｉｃ ｅｔｈｅｒ)またはビニールオキシ基などや前記アルケニル基、環状エーテル基またはビニールオキシ基を含む官能基などを例示することができる。
【００７９】
前記化学式３において、ｎは、好ましくは、１または２である。
【００８０】
前記シラン化合物では、分子鎖の末端がアルコキシシリル基で封鎖される低分子量のシリコーン樹脂であるシロキサンオリゴマーの分子内に前記陽イオン重合性官能基が導入されているオリゴマータイプのシラン化合物を使用することができる。
【００８１】
前記ラジカル重合性化合物では、アクリロイル基またはメタクリロイル基などのようなラジカル重合性官能基を有し、重合されて接着剤を形成することができる化合物を使用することができる。
【００８２】
一例において、前記ラジカル重合性化合物は、アクリルアミド系化合物である。アクリルアミド系ラジカル重合性化合物では、下記化学式４で表示される化合物を例示することができる。
【００８３】
［化学式４］
【化４】
2015092273.tif 000006
【００８４】
前記化学式４において、Ｒ１及びＲ２は、各々独立に水素、アルキル基またはヒドロキシアルキル基であるか、Ｒ１及びＲ２が連結されて窒素を含むヘテロ環構造を形成し、Ｒ３は、水素またはアルキル基である。
【００８５】
本明細書で用語「ヘテロ環構造」は、特定しない限り、少なくとも２個以上の互いに異なる原子を環構成原子として含む環状化合物を意味する。化学式４の場合、ヘテロ環構造は、例えば、Ｒ１及びＲ２が連結されている前記化学式１の窒素を含んで３個〜２０個、３個〜１６個、３個〜１２個または３個〜８個の環構成原子を含むことができる。前記窒素以外に前記ヘテロ環構造に含まれることができる原子では、炭素、酸素または硫黄を例示することができ、ヘテロ環構造を形成する限り、前記Ｒ１及びＲ２が連結されている化学式４の窒素以外に、追加的な窒素原子を含むこともできる。前記ヘテロ環構造は、炭素炭素二重結合のような不飽和結合を含まなくてもよく、必要に応じて１個以上を含むこともでき、任意的に１つ以上の置換基により置換されていてもよい。
【００８６】
化学式４の化合物では、(メタ)アクリルアミド、Ｎ−アルキルアクリルアミド、Ｎ−ヒドロキシアルキル(メタ)アクリルアミドまたはＮ−アクリロイルモルフォリンなどを例示することができるが、これに限定されるものではない。
【００８７】
また、ラジカル重合性化合物では、ヘテロ環状アセタール構造を含む化合物を例示することができる。本明細書で用語「ヘテロ環状アセタール構造」は、２個の酸素原子が単一結合により１つの同一の炭素原子に結合されている構造を含むヘテロ環構造を意味する。すなわち、前記化合物は、例えば、ヘテロ環状アセタール構造を含む官能基及び前記ラジカル重合性官能基を同時に含む化合物である。前記化合物は、例えば、組成物の粘度を調節するための希釈剤としての役目を行うことができ、また、前記液晶層との接着力を向上させるために使用されることができる。
【００８８】
前記ヘテロ環状アセタール構造は、４個〜２０個、４個〜１６個、４個〜１２個または４個〜８個の環構成原子を含むことができ、任意的に１つ以上の置換基により置換されていてもよい。
【００８９】
ヘテロ環状アセタール構造では、下記化学式５または化学式６で表示される構造を例示することができる。したがって、前記ラジカル重合性化合物は、下記化学式５または化学式６の化合物から誘導される１価残基をラジカル重合性官能基とともに含むことができる。
【００９０】
［化学式５］
【化５】
2015092273.tif 000007
【００９１】
［化学式６］
【化６】
2015092273.tif 000008
【００９２】
前記化学式５または化学式６において、Ｒ４及びＲ５は、各々独立的に水素またはアルキル基を示し、Ｑ、Ｐ、Ｒ及びＴは、各々独立的に炭素原子または酸素原子であり、且つ、Ｑ、Ｐ、Ｒ及びＴのうち２個は、酸素原子であり、Ａ及びＢは、各々独立に炭素数１〜５のアルキレン基またはアルキリデン基を示す。
【００９３】
前記ヘテロ環状アセタール構造を含むラジカル重合性化合物では、下記化学式７で表示される化合物を例示することができる。
【００９４】
［化学式７］
【化７】
2015092273.tif 000009
【００９５】
前記化学式７において、Ｒ６は、水素またはアルキル基を示し、Ｒ７は、前記化学式５または化学式６の構造から誘導される１価残基または上記１価残基で置換されているアルキル基である。
【００９６】
化学式７で表示される化合物では、(２−エチル−２−メチル−１、３−ジオキソラン−４−イル)メチルアクリレート((２−ｅｔｈｙｌ−２−ｍｅｔｈｙｌ−１、３−ｄｉｏｘｏｌａｎｅ−４−ｙｌ)ｍｅｔｈｙｌａｃｙｌａｔｅ)、(２−イソブチル−２−メチル−１、３−ジオキソラン−４−イル)メチルアクリレート((２−ｉｓｏｂｕｔｙｌ−２−ｍｅｔｈｙｌ−１、３−ｄｉｏｘｏｌａｎｅ−４−ｙｌ)ｍｅｔｈｙｌ ａｃｙｌａｔｅ)または(１、４−ジオキサスピロ[４、５]デック−２−イル)メチルアクリレート((１、４−ｄｉｏｘａｓｐｉｒｏ[４、５]ｄｅｃ−２−ｙｌ)ｍｅｔｈｙｌ ａｃｙｌａｔｅ)などを例示することができるが、これに限定されるものではない。
【００９７】
また、ラジカル重合性化合物では、下記化学式８〜化学式１０のうちいずれか一つで表示される単量体を例示することができる。
【００９８】
［化学式８］
【化８】
2015092273.tif 000010
【００９９】
［化学式９］
【化９】
2015092273.tif 000011
【０１００】
［化学式１０］
【化１０】
2015092273.tif 000012
【０１０１】
前記化学式８〜化学式１０において、Ｒは、水素またはアルキル基であり、Ａ、Ｂ、Ｔ、Ｕ及びＷは、各々独立的にアルキレン基またはアルキリデン基であり、Ｑは、アルキル基またはアリール基であり、ｎは、０〜５の数である。
【０１０２】
本明細書で用語「アリール基」は、特定しない限り、ベンゼンを含むか、または２個以上のベンゼンが縮合されるか、結合されている構造を含む化合物またはその誘導体から由来する１価残基を意味する。前記アリール基は、例えば、炭素数６〜２２、好ましくは、炭素数６〜１６、より好ましくは、炭素数６〜１３のアリール基であり、例えば、フェニル基、フェニルエチル基、フェニルプロピル基、ベンジル基、トリル基、キシリル基(ｘｙｌｙｌ ｇｒｏｕｐ)またはナフチル基などである。
【０１０３】
化学式８において、ｎは、例えば、０〜３または０〜２の数である。化学式８の化合物では、２−ヒドロキシエチル(メタ)アクリレート、２−ヒドロキシプロピル(メタ)アクリレート、４−ヒドロキシブチル(メタ)アクリレート、６−ヒドロキシヘキシル(メタ)アクリレート、８−ヒドロキシオクチル(メタ)アクリレート、２−ヒドロキシエチレングリコール(メタ)アクリレートまたは２−ヒドロキシプロピレングリコール(メタ)アクリレートなどを例示することができるが、これに限定されるものではない。
【０１０４】
また、化学式９において、Ｔは、例えば、炭素数１〜４のアルキレン基であり、前記化合物では、例えば、βカルボキシエチル(メタ)アクリレートなどを例示することができる。また、化学式１０の化合物において、Ｑは、炭素数１〜４のアルキル基であり、Ｕ及びＷは、例えば、各々独立的に炭素数１〜４のアルキレン基である。このような化合物では、２−(２−エトキシエトキシ)エチル(メタ)アクリレートなどを挙げることができるが、これに限定されるものではない。
【０１０５】
また、ラジカル重合性化合物では、下記化学式１１で表示される化合物を例示することができ、このような化合物は、例えば、接着剤の耐久性の向上のために使用されることができる。
【０１０６】
［化学式１１］
【化１１】
2015092273.tif 000013
【０１０７】
前記化学式１１において、Ｒは、水素またはアルキル基であり、Ｐは、脂肪族飽和炭化水素環状化合物から由来する１価残基である。
【０１０８】
前記化学式１１において、１価残基は、脂肪族飽和炭化水素環状化合物、具体的には、炭素原子が環状に結合している化合物として、芳香族化合物ではない化合物またはその化合物の誘導体から由来する１価残基を意味する。前記脂肪族飽和炭化水素環状化合物は、例えば、炭素数３〜２０、炭素数６〜１５または炭素数８〜１２の脂肪族飽和炭化水素環状化合物である。このような１価残基では、イソボルニル基(ｉｓｏｂｏｒｎｙｌ)、シクロヘキシル基 、ノルボルナニル基(ｎｏｒｂｏｒｎａｎｙｌ)、ノルボルネニル基(ｎｏｒｂｏｒｎｅｎｙｌ)、ジシクロペンタジエニル基、エチニルシクロヘキサン基、エチニルシクロヘキセン基またはエチニルデカヒドロナフタレン基などを例示することができ、１一例では、イソボルニル基を使用することができるが、これに限定されるものではない。
【０１０９】
また、ラジカル重合性化合物では、イソシアネート官能性アクリル酸エステル化合物を使用することができる。前記化合物では、イソシアネート基及びアクリル基を同時に含む限り、特に限定されない。上記化合物では、例えば、イソシアネート官能性脂肪族アクリル酸エステル化合物(ｉｓｏｃｙａｎａｔｅ−ｆｕｎｃｔｉｏｎａｌ ａｌｉｐｈａｔｉｃ ａｃｒｙｌｉｃ ｅｓｔｅｒ)を使用することができ、例えば、下記化学式１２で表示される化合物を使用することができる。
【０１１０】
［化学式１２］
【化１２】
2015092273.tif 000014
【０１１１】
前記化学式１２において、Ｒは、水素またはアルキル基を示し、Ｌは、２価炭化水素基を示す。
【０１１２】
前記化学式１２において、２価炭化水素基では、例えば、２価の脂肪族炭化水素基を使用することができ、具体的には、炭素数１〜２０、炭素数１〜１６、炭素数１〜１２、炭素数１〜８または炭素数１〜４の２価脂肪族炭化水素基を使用することができ、前記  ２価炭化水素基は、例えば、直鎖状、分岐状または環状アルキレン基またはアルキニレン基；直鎖状、分岐状または環状アルケニレン基；または直鎖状、分岐状または環状アルキニレン基が含まれることができる。前記炭化水素基は、例えば、炭素数１〜８の直鎖状または分岐状アルキレン基またはアルキニレン基である。
【０１１３】
前記化合物では、(メタ)アクリロイルオキシアルキルイソシアネートを挙げることができ、(メタ)アクリロイルオキシ(Ｃ１−８)アルキルイソシアネート、(メタ)アクリロイルオキシ(Ｃ１−４)アルキルイソシアネートまたは(メタ)アクリロイルオキシエチルイソシアネートを挙げることができるが、これに限定されるものではない。前記(Ｃ１−８)アルキルは、炭素数１、２、３、４、５、６、７または８の直鎖状、分岐鎖状または環状アルキルを意味し、(Ｃ１−４)アルキルは、炭素数１、２、３または４の直鎖状、分岐鎖状または環状アルキルを意味する。
【０１１４】
イソシアネート官能性アクリル酸エステル化合物では、例えば、下記化学式１３で表示される化合物を使用することができる。
【０１１５】
［化学式１３］
【化１３】
2015092273.tif 000015
【０１１６】
前記化学式１３において、Ｒは、水素またはアルキル基を示し、Ｚは、４価炭化水素基を示す。
【０１１７】
４価炭化水素基では、例えば、４価の脂肪族炭化水素基を使用することができ、具体的には、炭素数１〜２０、炭素数１〜１６、炭素数１〜１２、炭素数１〜８または炭素数１〜４の４価脂肪族炭化水素基を使用することができる。例えば、直鎖状、分岐状または環状アルカン(ａｌｋａｎｅ)；直鎖状、分岐状または環状アルケン(ａｌｋｅｎｅ)；または直鎖状、分岐状または環状アルキン(ａｌｋｙｎｅ)から誘導される４価炭化水素が含まれることができる。前記炭化水素基は、例えば、炭素数１〜８の直鎖状または分岐状アルカンから誘導される４価炭化水素基である。
【０１１８】
前記化合物では、Ｌａｒｏｍｅｒ ＬＲ９０００(ＢＡＳＦ製)の名称として流通している化合物などを挙げることができる。
【０１１９】
また、ラジカル重合性化合物では、テトラヒドロフルフリル(メタ)アクリレート(ｔｅｔｒａｈｙｄｒｏｆｕｒｆｕｒｙｌ(ｍｅｔｈ)ａｃｒｙｌａｔｅ)または(メタ)アクリロイルモルフォリン(ｍｅｔｈ)ａｃｒｙｌｏｙｌ ｍｏｒｐｈｏｌｉｎｅ)などのようなヘテロ環残基を有する化合物を使用することができる。
【０１２０】
接着剤では、陽イオン重合性化合物として脂環式及び／または脂肪族エポキシ化合物を主成分として含み、必要に応じてオキセタン化合物または前記陽イオン重合性官能基を有するシラン化合物を希釈剤または添加剤として含む陽イオン硬化型接着剤組成物；ラジカル重合性化合物として上記アクリルアミド系化合物を主成分として含み、必要に応じて他のラジカル重合性化合物を副成分として含むラジカル硬化型接着剤組成物；ラジカル重合性化合物として、前記化学式８〜化学式１０のうちいずれか一つで表示される化合物を主成分として含み、必要に応じて他のラジカル重合性化合物を含む接着剤組成物または前期エポキシ樹脂、または前記脂環式エポキシ化合物と脂肪族エポキシ化合物の混合物と前記化学式８〜化学式１０のうちいずれか一つで表示されるラジカル重合性化合物を含む混成硬化型接着剤組成物を硬化された状態で含む接着剤を使用することができるが、これに限定されるものではない。
【０１２１】
接着剤組成物に含まれる各成分及び各成分の比率の選択は、前記ガラス転移温度などを考慮して適切に選択することができる。
【０１２２】
また、接着剤を形成する接着剤組成物は、重合開始剤をさらに含むことができる。重合開始剤は、接着剤組成物に含まれる成分によって適切な種類を選択することができ、例えば、陽イオン重合開始剤及び／またはラジカル重合開始剤を使用することができる。
【０１２３】
ラジカル重合開始剤では、例えば、ベンゾイン系、ヒドロキシケトン化合物、アミノケトン化合物またはホスフィンオキシド化合物などのような開始剤を使用することができ、例えば、ホスフィンオキシド化合物などを使用することができる。ラジカル重合開始剤では、具体的には、ベンゾイン、ベンゾインメチルエーテル、ベンゾインエチルエーテル、ベンゾインイソプロピルエーテル、ベンゾインｎ−ブチルエーテル、ベンゾインイソブチルエーテル、アセトフェノン、ジメチルアニノアセトフェノン、２、２−ジメトキシ−２−フェニルアセトフェノン、２、２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−[４−(メチルチオ)フェニル]−２−モルフォリノ−プロパン−１−オン、４−(２−ヒドロキシエトキシ)フェニル−２−(ヒドロキシ−２−プロピル)ケトン、ベンゾフェノン、ｐ−フェニルベンゾフェノン、４、４'−ジエチルアミノベンゾフェノン、ジクロロベンゾフェノン、２−メチルアントラキノン、２−エチルアントラキノン、２−ｔ−ブチルアントラキノン、２−アミノアントラキノン、２−メチルチオキサントン(ｔｈｉｏｘａｎｔｈｏｎｅ)、２−エチルチオキサントン、２−クロロチオキサントン、２、４−ジメチルチオキサントン、２、４−ジエチルチオキサントン、ベンジルジメチルケタル、アセトフェノンジメチルケタル、ｐ−ジメチルアミノ安息香酸エステル、オリゴ[２−ヒドロキシ−２−メチル−１−[４−(１−メチルビニル)フェニル]プロパノン]、ビス(２、４、６−トリメチルベンゾイン)−フェニル−ホスフィンオキシド及び２、４、６−トリメチルベンゾイン−ジフェニル−ホスフィンオキシドなどを例示することができるが、これに限定されるものではない。
【０１２４】
また、陽イオン重合開始剤では、例えば、活性エネルギー線の照射によって陽イオン重合を開始させることができる成分を放出する開始剤として、オニウム塩(ｏｎｉｕｍ ｓａｌｔ)または有機金属塩(ｏｒｇａｎｏｍｅｔａｌｌｉｃ ｓａｌｔ)系のイオン化陽イオン開始剤または有機シランまたは潜在性硫酸(ｌａｔｅｎｔ ｓｕｌｆｏｎｉｃ ａｃｉｄ)系やその他の非イオン化化合物などのような非イオン化陽イオン開始剤などを例示することができる。
【０１２５】
また、前記接着剤組成物は、必要に応じて、熱硬化剤、触媒、ＵＶ硬化剤、低分子量体、シランカップリング剤、散乱体、紫外線安定剤、調色剤、補強剤、充填剤、消泡剤、界面活性剤、光増感剤及び可塑剤などの１種または２種以上のような添加剤をさらに含むことができる。
【０１２６】
円偏光板で光学フィルムと線偏光子は、前記接着剤層を通じて直接付着していてもよく、必要に応じて、線偏光子と接着剤層との間または光学フィルムと接着剤層との間にプライマー層をさらに含んで付着していてもよい。例えば、図５に示した円偏光板５００において、プライマー層が線偏光子４０１と接着剤層５０１との間または接着剤層５０１と光学フィルム４０２との間に位置することができる。プライマー層の種類は、特に限定されないで、一般的に接着性向上のために使用される多様な種類が全て使用されることができる。
【０１２７】
また、円偏光板は、線偏光子の一面、例えば、線偏光子の光学フィルムと接する面とは反対側面に存在するか、あるいは線偏光子の両面に存在する線偏光子の保護層をさらに含んでもよい。
【０１２８】
また、本発明は、円偏光板の製造方法に関する。例示的な前記製造方法は、線偏光子と光学フィルムを付着する方法を含むことができる。前記方法では、線偏光子と光学フィルムを前記線偏光子の光吸収軸と前記光学フィルムの高分子層の光軸が４５度または６７.５度を成すか、４５度〜６７.５度の範囲のうちいずれか一つの角度を成すように付着することができる。
【０１２９】
光学フィルムと線偏光子を付着する方法は、特に限定されない。例えば、上述した接着剤組成物を線偏光子または光学フィルムの一面にコーティングして、前記コーティング層を媒介として線変更子と光学フィルムをラミネートした後に接着剤組成物を硬化させるか、または接着剤組成物を使用した液滴(ｄｒｏｐｐｉｎｇ)方式により線偏光子と光学フィルムをラミネートして接着剤組成物を硬化させる方式などを使用することができる。前記接着剤組成物の硬化は、例えば、組成物に含まれている成分を考慮して適切な強度の活性エネルギー線を適切な光量で照射して実行することができる。
【０１３０】
一例において、前記円偏光板の製造方法は、上述した光学フィルムの製造方法に引き継いで連続的に実行することができる。例えば、図３を参照すれば、高分子層１０１を一方向Ｍ、例えば、前記高分子層１０１の光軸ＯＰと４５度または６７.５度を成すか、または４５度〜６７.５度の範囲のうちいずれか一つの角度を成す方向に移送させながら前記高分子層１０１の上部に液晶層を形成して光学フィルムを製造する。前記液晶層の形成過程では、液晶層の光軸ＯＰと高分子層１０１の光軸ＯＰが実質的に垂直を成すか、または約６１.５度を成すように液晶層を形成することができる。
【０１３１】
前記過程に引き継いで製造された光学フィルムを前記移送方向Ｍに継続的に移送しながら線偏光子を付着して円偏光板を製造することができる。この過程で線偏光子の光吸収軸を前記フィルムの移送方向Ｍと水平を成すようにすれば、効果的で連続的に円偏光板を製造することができる。
【０１３２】
前記線偏光子の付着時には、例えば、高分子層の光軸と液晶層の光軸が垂直を成す場合には、線偏光子の光吸収軸と高分子層の光軸が約４５度を成すように付着することができ、高分子層の光軸と液晶層の光軸が６１.５度を成す場合には、線偏光子の光吸収軸と高分子層の光軸が約６７.５度を成すように付着することができる。
【０１３３】
また、本発明は、ディスプレイ装置に関する。例示的なディスプレイ装置は、前記円偏光板を含むことができる。
【０１３４】
円偏光板を含む前記ディスプレイ装置の具体的な種類は、特に限定されない。前記装置は、例えば、反射型ＬＣＤ(Ｌｉｑｕｉｄ Ｃｒｙｓｔａｌ Ｄｉｓｐｌａｙ)または半透過反射型ＬＣＤのようなＬＣＤや、ＯＬＥＤ(Ｏｒｇａｎｉｃ Ｌｉｇｈｔ Ｅｍｉｔｔｉｎｇ Ｄｅｖｉｃｅ)などである。
【０１３５】
ディスプレイ装置において、前記円偏光板の配置形態は、特に限定されないで、例えば、公知の形態を採用することができる。例えば、反射型ＬＣＤで前記円偏光板は、外部光の反射防止及び視認性の確保のためにＬＣＤパネルの偏光板のうちいずれか一つの偏光板で使われることができる。また、ＯＬＥＤでは、同様に外部光の反射防止と視認性の確保のために、前記円偏光板は、ＯＬＥＤの電極層の外側に配置されることができる。
【発明の効果】
【０１３６】
本発明の例示的な光学フィルムは、例えば、相対的に厚さが薄いとともに広い波長範囲で目的する位相遅延特性を示すことができる。一例において、前記光学フィルムは、１/４波長位相遅延特性を示すことができる。前記光学フィルムは、単純な工程で製造することができる。前記光学フィルムは、例えば、反射型ＬＣＤなどのようなＬＣＤまたはＯＬＥＤなどに使用することができる。
【図面の簡単な説明】
【０１３７】
【図１】例示的な光学フィルムを示す模式図である。
【図２】例示的な光学フィルムを示す模式図である。
【図３】光学フィルムの一つの例示的な製造方法を説明するための模式図である。
【図４】例示的な円偏光板を示す模式図である。
【図５】例示的な円偏光板を示す模式図である。
【符号の説明】
【０１３８】
１００, ２００, ４０２：光学フィルム
１０１：高分子層
１０２：液晶層
２０１：配向層
Ｍ：移送方向
ＯＬ：液晶層の光軸
ＯＰ：高分子層の光軸
θ１：高分子層の光軸ＯＰと移送方向Ｍが成す角度
θ２：高分子層の光軸ＯＰと液晶層の光軸ＯＬが成す角度
４００、５００：円偏光板
４０１：線偏光子
５０１：接着剤層
【発明を実施するための形態】
【０１３９】
以下、実施例及び比較例を参照して本発明の光学フィルムをより詳しく説明するが、本発明の範囲は、下記提示された実施例により限定されるものではない。
【０１４０】
実施例及び比較例で各物性は、下記のような方式で評価した。
【０１４１】
１．位相差値
高分子層、液晶層または光学フィルムの面内位相差は、１６個のミュラーマトリクス(Ｍｕｌｌｅｒ Ｍａｔｒｉｘ)を測定することができる装備であるＡｘｏｓｃａｎ(Ａｘｏｍａｔｒｉｃｓ社製)を利用して測定した。具体的には、前記装備を使用して製造社のマニュアルによって１６個のミュターマトリクスを求めて、これを通じて位相差を抽出した。
【０１４２】
２．Ｐｏｌａｒｉｚａｎｃｅ Ｅｌｌｉｐｔｉｃｉｔｙ
Ｐｏｌａｒｉｚａｎｃｅ Ｅｌｌｉｐｔｉｃｉｔｙは、実施例または比較例で製造された光学フィルムまたは円偏光板の円偏光効率を示す数値であり、Ａｘｏｓｃａｎ(Ａｘｏｍａｔｒｉｃｓ社製)を利用して製造社のマニュアルによって測定することができる。
【０１４３】
前記Ｐｏｌａｒｉｚａｎｃｅ Ｅｌｌｉｐｔｉｃｉｔｙの数値が１に近いほど円偏光変換効率が優れたことを示し、０である場合には、線偏光であることを意味する。
【０１４４】
実施例１．
高分子層として５５０ｎｍ波長に対する面内位相差が２２０ｎｍである環状オレフィンポリマーフィルム上に次の方式で５５０ｎｍの波長に対する面内位相差が約１０５ｎｍである液晶層を形成した。
【０１４５】
具体的には、前記環状オレフィンポリマーフィルムの一面に光配向層形成用組成物を乾燥後の厚さが約１,０００Åとなるようにコーティングし、８０℃のオーブンで２分間乾燥させた。前記光配向層形成用組成物では、下記化学式Ａのシンナメート基を有するポリノルボルネン(分子量(Ｍｗ)＝１５０,０００)及びアクリル単量体の混合物を光開始剤(Ｉｇａｃｕｒｅ ９０７)と混合し、さらにその混合物をシクロペンタノン(ｃｙｃｌｏｐｅｎｔａｎｏｎｅ)溶媒にポリノルボルネンの固形分濃度が２ｗｔ％となるように溶解させて製造した組成物を使用した(ポリノルボルネン：アクリル単量体：光開始剤＝２：１：０.２５(重量比))。
【０１４６】
［化学式Ａ］
【化Ａ】
2015092273.tif 000016
【０１４７】
次に、前記乾燥した光配向膜形成用組成物を配向処理し、前記配向層により形成された液晶層の光軸が前記環状オレフィンポリマーフィルムの光軸と約６１.５度を成すように配向処理して光配向層を形成した。具体的には、前記乾燥した組成物の上部に直線偏光された光を生成することができるワイヤグリッド偏光板を前記光軸の形成位置を考慮して位置させ、環状オレフィンポリマーフィルムを約３ｍ/ｍｉｎの速度で移動させながら、前記偏光板を媒介で光配向層形成用組成物に紫外線(３００ｍＷ/ｃｍ２)を約３０秒間照射して配向処理を実行した。次に、配向処理された配向層上に液晶層を形成した。具体的には、液晶組成物として、下記化学式Ｂで表示される多官能性重合性液晶化合物７０重量部及び下記化学式Ｃで表示される単官能性重合性液晶化合物３０重量部を含み、適正量の光開始剤含む液晶組成物を約１μｍの乾燥厚さとなるように塗布し、下部の配向層に配向によって配向させた後、紫外線(３００ｍＷ/ｃｍ２)を約１０秒間照射して液晶を架橋及び重合させて、環状オレフィンフィルムの光軸と約６１.５度を成す光軸を有する液晶層を形成して光学フィルムを製造した。
【０１４８】
［化学式Ｂ］
【化Ｂ】
2015092273.tif 000017
【０１４９】
［化学式Ｃ］
【化Ｃ】
2015092273.tif 000018
【０１５０】
次に、製造された光学フィルムに通常的なポリビニールアルコール系線偏光子を付着して円偏光板を製造した。前記付着は線偏光子が環状オレフィンフィルムに付着されるように実行した。この過程で線偏光子の光吸収軸と環状オレフィンフィルムの光軸は、約６７.５度を成すようにした。
【０１５１】
実施例２．
実施例１と同一な方式で光学フィルムと円偏光板を製造するが、液晶層の５５０ｎｍ波長に対する面内位相差が約１３５ｎｍとなるようにし、液晶層の光軸と環状オレフィンポリマーフィルムの光軸が実質的に垂直を成すようにし、環状オレフィンフィルムの光軸と線偏光子の光吸収軸が約４５度を成すようにして、光学フィルムと円偏光板を製造した。
【０１５２】
比較例１．
５５０ｎｍ波長の光に対する面内位相差が約１４０ｎｍである環状オレフィンフィルムをポリビニールアルコール系線偏光子と付着して円偏光板を製造するが、前記線偏光子の光吸収軸と前記環状オレフィンフィルムの光軸が約４５度を成すようにして、円偏光板を製造した。
【０１５３】
比較例２．
ポリビニールアルコール系線偏光子上に実施例１と類似な方式で液晶層を形成して円偏光板を製造した。この過程で液晶層は５５０ｎｍ波長の光に対する面内位相差が約１３５ｎｍとなるようにし、前記液晶層の光軸と前記線偏光子の光吸収軸は、約４５度を成すようにして、円偏光板を製造した。
【０１５４】
前記実施例及び比較例の円偏光板に対して測定した物性を下記表１に記載した。
【０１５５】
【表１】
2015092273.tif 000019
【０１５６】
試験例
実施例１と同一な方式で光学フィルムと円偏光板を製造するが、高分子フィルムでは、５５０ｎｍ波長の光に対する面内位相差が約２７０ｎｍであり、Ｒ(４５０)/Ｒ(５５０)が１であり、またＲ(６５０)/Ｒ(５５０)が１である環状オレフィンポリマーフィルムを使用し、液晶層では、５５０ｎｍ波長の光に対する面内位相差が約１３５ｎｍであり、Ｒ(４５０)/Ｒ(５５０)が１.０９であり、またＲ(６５０)/Ｒ(５５０)が０.９３となるように調整した液晶組成物を用いて形成した液晶層を使用した。前記光学フィルムまたは円偏光板で液晶層の光軸と環状オレフィンポリマーフィルムの光軸は、実質的に垂直を成すようにし、環状オレフィンフィルムの光軸と線偏光子の光吸収軸が約４５度を成すようにした。
【０１５７】
前記実施例及び比較例の場合と同一な方式で測定したＰｏｌａｒｉｚａｎｃｅ Ｅｌｌｉｐｔｃｉｃｉｔｙは、４５０ｎｍ光に対しては、約０.８８、５５０ｎｍ光に対しては、約０.９４、６５０ｎｍ光に対しては、約０.８１であった。また、実施例及び比較例の場合と同一な方式でＡｃｈｒｏｍａｔｉｃｉｔｙを評価した結果、ｂｌａｃｋ視感が確認された。
【図１】
2015092273.tif 000020
【図２】
2015092273.tif 000021
【図３】
2015092273.tif 000022
【図４】
2015092273.tif 000023
【図５】
2015092273.tif 000024
【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
光学異方性高分子層; 及び前記高分子層上に存在し、前記高分子層の光軸と６１.５度を成す方向で光軸を有する液晶層を含むことを特徴とする光学フィルム。
【請求項２】
５５０ｎｍ波長の光に対し、１/４波長の位相遅延特性を有することを特徴とする請求項１に記載の光学フィルム。
【請求項３】
５５０ｎｍ波長の光に対する面内位相差が１１０ｎｍ〜２２０ｎｍであり、Ｒ(６５０)/Ｒ(５５０)がＲ(４５０)/Ｒ(５５０)より大きい値を示すことを特徴とする請求項１または２に記載の光学フィルム。
【請求項４】
Ｒ(４５０)/Ｒ(５５０)が０.８１〜０.９９であり、Ｒ(６５０)/Ｒ(５５０)が１.０１〜１.１９であることを特徴とする請求項３に記載の光学フィルム。
【請求項５】
前記高分子層は５５０ｎｍ波長の光に対する面内位相差が２００ｎｍ〜２９０ｎｍであり、Ｒ(４５０)/Ｒ(５５０)及びＲ(６５０)/Ｒ(５５０)の差の絶対値が５以内であることを特徴とする請求項１または２に記載の光学フィルム。
【請求項６】
前記高分子層は、Ｒ(４５０)/Ｒ(５５０)が０.９５〜１.０５であり、Ｒ(６５０)/Ｒ(５５０)が０.９５〜１.０５であることを特徴とする請求項５に記載の光学フィルム。
【請求項７】
前記高分子層は、ポリオレフィンフィルム、環状オレフィンポリマーフィルム、ポリ塩化ビニールフィルム、ポリアクリロニトリルフィルム、ポリスルホンフィルム、ポリアクリレートフィルム、ポリビニールアルコールフィルムまたはセルロースエステル系ポリマーフィルムを含むことを特徴とする請求項１から６のいずれか一項に記載の光学フィルム。
【請求項８】
前記高分子層は、光軸が前記高分子層の縦方向または横方向と４５度または６７.５度を成すか、または４５〜６７.５度の範囲のうちいずれか一つの角度を有するように形成されていることを特徴とする請求項１から７のいずれか一項に記載の光学フィルム。
【請求項９】
前記液晶層は、５５０ｎｍ波長の光に対する面内位相差が９５ｎｍ〜１４５ｎｍであり、Ｒ(４５０)/Ｒ(５５０)がＲ(６５０)/Ｒ(５５０)より大きい値を有することを特徴とする請求項１から８のいずれか一項に記載の光学フィルム。
【請求項１０】
前記液晶層は、Ｒ(４５０)/Ｒ(５５０)が１.０１〜１.１９であり、Ｒ(６５０)/Ｒ(５５０)が０.８１〜０.９９であることを特徴とする請求項９に記載の光学フィルム。
【請求項１１】
前記液晶層は、面内遅相軸方向の屈折率と面内進相軸方向の屈折率の差が０.０５〜０.２であり、厚さが０.５μｍ〜２.０μｍであることを特徴とする請求項１から１０のいずれか一項に記載の光学フィルム。
【請求項１２】
請求項１に記載の光学フィルムの製造方法であって、
光学異方性高分子層を前記高分子層の光軸と４５度または６７.５度を成すかまたは４５度〜６７.５度の範囲のうちいずれか一つの角度を成す方向に移送しながら、前記高分子層上に前記高分子層の光軸と６１.５度を成す方向に光軸を有するように液晶層を形成することを特徴とする光学フィルムの製造方法。
【請求項１３】
線偏光子; 及び前記線偏光子の一面に存在する請求項１から１１のいずれか一項に記載の光学フィルムを含むことを特徴とする円偏光板。
【請求項１４】
前記線偏光子の光吸収軸と前記光学フィルムの前記高分子層の光軸は、４５度または６７.５度を成すか、４５度〜６７.５度のうちいずれか一つの角度を成すことを特徴とする請求項１３に記載の円偏光板。
【請求項１５】
前記線偏光子及び前記光学フィルムを付着するガラス転移温度が３６℃以上の接着剤層をさらに含むことを特徴とする請求項１３または１４に記載の円偏光板。
【請求項１６】
請求項１２に記載の方法で製造された前記光学フィルムを同一方向で継続的に移送しながら線偏光子を前記線偏光子の光吸収軸が前記移送方向と水平を成すように付着することを特徴とする円偏光板の製造方法。
【請求項１７】
請求項１３から１５のいずれか一項に記載の円偏光板を含むことを特徴とするディスプレイ装置。
【請求項１８】
反射型ＬＣＤ、半透過反射型ＬＣＤまたはＯＬＥＤであることを特徴とする請求項１７に記載のディスプレイ装置。